(57)【要約】本発明は、軟質熱可塑性ポリエーテルエラストマーと、繊維状または粒状充填剤で強化された硬質ポリエステル樹脂とのブレンドで製造された、改善された騒音減衰性を有する成形組成物を提供する。この成形組成物は、内側部分と比較してエラストマーに富み、ポリエステル樹脂および強化用充填剤が欠く表面部分を含む不均一な構造を有し、軟質および硬質ポリエステル樹脂とのブレンドの一成分射出成形によって得られる。ポリエステル樹脂のみが強化粒状充填剤を含む。この成形組成物は０．５ＧＰａから１０ＧＰａの範囲の曲げ弾性率Ｆｍを有し、−５０℃から１７０℃の温度範囲にわたって十分な最小ｔａｎδ減衰率ｔを維持する。
2004511642.tif 000002
【特許請求の範囲】
【請求項１】
軟質熱可塑性コポリエーテルエステルエラストマーと、繊維状または粒状充填剤で強化された硬質ポリエステル樹脂のブレンドからなる一成分成形組成物であって、前記成形組成物は、内側部分および表面部分を含む不均一な構造を有し、前記表面部分は、前記内側部分と比較して前記エラストマーに富み、前記ポリエステル樹脂および強化用充填剤を欠き、前記組成物は、前記エラストマーと前記硬質ポリエステル樹脂のブレンドの一成分成形によって得られ、前記エラストマーは０．１ＧＰａ未満の曲げ弾性率および１５５℃〜２００℃の範囲の融点を有し、前記硬質ポリエステル樹脂は少なくとも２．０ＧＰａの曲げ弾性率および２１０℃〜２３０℃の範囲の融点を有し、前記硬質ポリエステル樹脂のみが前記粒状充填剤で強化されていることを特徴とする、成形組成物。
【請求項２】
０．５ＧＰａから１０ＧＰａの範囲の曲げ弾性率Ｆｍを有することを特徴とする、請求項１記載の成形組成物。
【請求項３】
１ＧＰａから８ＧＰａの範囲の曲げ弾性率Ｆｍを有することを特徴とする、請求項２記載の成形組成物。
【請求項４】
次式：
ｔ　＝−０．０１５９Ｌｎ（Ｆｍ）＋０．０３８３
に従って−５０℃から１７０℃の温度範囲にわたって最小ｔａｎδ減衰率ｔ　を維持することを特徴とする、請求項１記載の成形組成物。
【請求項５】
前記コポリエーテルエステルエラストマーは、エステル結合によって頭−尾結合された多数の繰り返し長鎖エステル単位および短鎖エステル単位から本質的になり、
前記長鎖エステル単位は、次式
【化１】
2004511642.tif 000007
によって示され、
前記短鎖エステル単位は、次式
【化２】
2004511642.tif 000008
によって示され、
式中、Ｇは、約４００〜６０００の分子量および約２．０〜４．３の炭素：酸素比を有するポリ（アルキレンオキシド）グリコールから末端ヒドロキシル基を除去した後に残る二価ラジカルであり、Ｒは、約３００未満の分子量を有するジカルボン酸からカルボキシル基を除去した後に残る二価ラジカルであり、Ｄは、約２５０未満の分子量を有するジオールからヒドロキシル基を除去した後に残る二価ラジカルであり、但し、前記短鎖エステル単位は、前記コポリエーテルエステルの約１５〜９５重量％に相当することを特徴とする、請求項１記載の成形組成物。
【請求項６】
前記硬質ポリエステル樹脂がポリブチレンテレフタレートであることを特徴とする、請求項１記載の成形組成物。
【請求項７】
前記組成物の総重量に基づいて２０重量パーセントから７０重量パーセントの前記コポリエーテルエステルエラストマーおよび３０重量パーセントから８０重量パーセントの前記強化ポリエステル樹脂を含むことを特徴とする、請求項１記載の成形組成物。
【請求項８】
前記組成物の総重量に基づいて３０重量パーセントから６０重量パーセントの前記コポリエーテルエステルエラストマーおよび４０重量パーセントから７０重量パーセントの前記強化ポリエステル樹脂を含むことを特徴とする、請求項７記載の成形組成物。
【請求項９】
前記充填剤は前記強化ポリエステル樹脂の５重量％から５０重量％を占め、全体の２．５％から３０％を占めることを特徴とする、請求項１記載の成形組成物。
【請求項１０】
騒音減衰成分であることを特徴とする、請求項１記載の成形組成物。
【請求項１１】
電気装置の成分であることを特徴とする、請求項１０記載の成形組成物。
【請求項１２】
リレー成分またはヒューズボックスであることを特徴とする、請求項１１記載の成形組成物。
【請求項１３】
家庭用電気器具、エレベーター、空調装置、または電動工具の成分であることを特徴とする、請求項１０記載の成形組成物。
【請求項１４】
乗り物の騒音減衰成分であることを特徴とする、請求項１記載の成形組成物。
【請求項１５】
軟質熱可塑性コポリエーテルエステルエラストマーと、繊維状または粒状充填剤で強化された硬質ポリエステル樹脂のブレンドからなる成形組成物を製造する方法であって、前記方法は、前記エラストマーと前記硬質ポリエステル樹脂のブレンドの一成分成形を含み、前記エラストマーは０．１ＧＰａ未満の曲げ弾性率および１５５℃〜２００℃の範囲の融点を有し、前記硬質ポリエステル樹脂は少なくとも２．０ＧＰａの曲げ弾性率および２１０℃〜２３０℃の範囲の融点を有し、前記ポリエステル樹脂のみが前記粒状充填剤で強化され、内側部分および表面部分を含む不均一な構造を有する成形組成物を製造するように、前記表面部分は、前記内側部分と比較して前記エラストマーに富み、前記ポリエステル樹脂および前記強化用充填剤を欠くことを特徴とする方法。
【請求項１６】
結果として生じる成形組成物は０．５ＧＰａから１０ＧＰａの範囲の曲げ弾性率Ｆｍを有することを特徴とする、請求項１５記載の方法。
【請求項１７】
結果として生じる成形組成物は、次式：
ｔ　＝−０．０１５９Ｌｎ（Ｆｍ）＋０．０３８３
に従って−５０℃から１７０℃の温度範囲にわたって最小ｔａｎδ減衰率ｔ　を維持することを特徴とする、請求項１５記載の方法。
【発明の詳細な説明】
【０００１】
（発明の分野）
本発明は、優れた振動減衰性および騒音抑制性を有し、音を抑制するのに適した成形組成物に関する。本発明は、自動車部品および家庭用器具などの製品内の小型電気モーターによって発生する音（例えば、リレースイッチおよびヒューズボックスおよびリレーボックスによって発生する音）の抑制において特に有用である。本発明はまた、このような組成物から成形された騒音減衰成分およびその製造方法に関する。
【０００２】
（発明の背景）
ポリエステル樹脂（例えば、ポリエチレンテレフタレート（ＰＥＴ）およびポリブチレンテレフタレート（ＰＢＴ））ならびにコポリエーテルエステルブロックコポリマーエラストマーは、あらゆるサイズおよび形状の物品を形成するために長年にわたって一般的に用いられてきた。それぞれの材料グループには特有の利点および欠点がある。より詳細に述べると、ＰＢＴおよびＰＥＴポリエステル樹脂は、一般的に、剛性が高く、多くの腐食性化学薬品に対する耐性が優れた製品をもたらす。対照的に、コポリエーテルエステルエラストマーは、柔軟性、耐疲労性、および柔らかな感触の特性でよく知られている。多くの機械部品および電気部品が、このような剛性および柔軟性のある材料の組み合わせを必要とする多数の機能部分を含んでいる。
【０００３】
様々な振動減衰ポリエステル組成物が知られている。（高いｔａｎδ減衰率として測定される）優れた音抑制性を有する樹脂は、一般的に、リレーキャップ、ヒューズボックス、リレーボックスなどの多くの用途において役に立つのに十分な剛性を有さない。ｔａｎδ（すなわち「動的損失正接」）は、動的機械分析器（Ｄｙｎａｍｉｃ　Ｍｅｃｈａｎｉｃａｌ　Ａｎａｌｙｚｅｒ）を用いて測定される音抑制性の尺度である。この分析器は、どの単位にも関連しない数値として表される材料のエネルギー吸収を定量する。
【０００４】
優れた音抑制性を示す成形品を製造するために、硬質ポリエステル樹脂と高いｔａｎδを有する軟質エラストマーをブレンドすることが提案されている。例えば、ＪＰ−Ａ３２　６３４　４５４は、結晶性熱可塑性ポリエステルと、ポリエステル硬セグメントおよびポリエーテル軟セグメントを含むポリエステルエラストマーと、強化用繊維を含む振動減衰ポリエステル組成物を開示している。しかしながら、米国特許第５，８１４，６９６号において報告されているように、前記組成物は、エラストマーを含むために大幅に剛性が低下しており、実際の使用において、添加されるエラストマーの量を増やすことが難しいために大きな振動減衰性を有することができない。
【０００５】
この米国特許第５，８１４，６９６号は、芳香族ポリエステル樹脂と、ポリエステル軟ブロックおよびポリエステル硬ブロックから本質的になるポリエステルブロックコポリマー樹脂と、任意に繊維状充填剤をブレンドすることによって得られた、振動減衰性および騒音抑制性を有するポリエステル樹脂組成物を用いて、述べられた問題を克服することを提案している。これは、剛性が損失することなく、−２０℃〜＋４０℃、好ましくは−１５℃〜＋２０℃の温度範囲でｔａｎδ最大値を有するポリエステルブロックコポリマー樹脂を用いて、少なくとも１，５００ＭＰａの曲げ弾性率を有する製品を実現すると言われている。
【０００６】
コポリエーテルエステルエラストマーは広い温度範囲にわたってｔａｎδ減衰率を維持することが知られており、これは、多くの最終用途にとって重要な、この広い温度範囲にわたって優れた騒音減衰性を示すことを意味する。しかしながら、この特性の利用は、この材料とより剛性の材料を結合させる問題によって妨げられてきた。これまでに提案された複合材料はこれらの温度範囲での用途が限定されるか、製造費用がかかるか、またはその両方である。概して、これらの成形された複合材料の音響減衰は、弾性率Ｅに依存する、材料の固有振動数の関数であると言える。これは、特に、リレーキャップにおいて生じるような極端な音響条件下での減衰程度の制限につながる。
【０００７】
剛性のあるポリエステル樹脂と柔軟性のあるエラストマーを組み合わせる別のアプローチは、多成分熱弾性エラストマー組成物（例えば、米国特許第５，４０５，９０９号に開示されるような、ＰＥＴまたはＰＢＴ、エポキシ基含有エチレンコポリマー、特定の多官能化合物、およびブロックコポリエーテルエステルエラストマーを含む組成物）の使用である。
【０００８】
あるいは、大きく異なる弾性率Ｅを有する２種類の別々の材料からリレーキャップのような部分を製造することが提案されている。これは、２つ別個の領域を有する複合成形物品の製造を提案する米国特許第５，３５４，５３２号に例示されている。一方の領域は、ＰＥＴまたはＰＢＴなどの比較的高い剛性の樹脂からなり、他方の領域は、比較的柔軟性のあるコポリエーテルエステルエラストマーからなり、別々の樹脂が界面結合を生じるように成形されている。これは、１種類の材料で作られた部分で可能な音抑制性より優れた音抑制性をもたらすように、最も必要とされる場合に優れた音抑制性を有するエラストマー表層を有する物体を生じる。これは、柔軟性のあるエラストマーにおいて振動エネルギーが熱に変換されるからである。しかしながら、別々の成分の同時成形はかなり費用がかかり、軟質成分が成形部分の上にあるので、その不十分な温度安定性が問題として残っている。
【０００９】
要約すると、広い温度範囲にわたって優れた振動減衰性および騒音抑制性を有し、安価に製造することができる成形組成物が依然として必要とされている。
【００１０】
（発明の概要）
本発明は、軟質熱可塑性コポリエーテルエステルエラストマーと繊維状または粒状充填剤で強化された硬質ポリエステル樹脂のブレンドからなる一成分成形組成物を提供する。この成形組成物は、内側部分および表面部分を含む不均一な構造を有し、表面部分は、内側部分と比較してエラストマーに富み、ポリエステル樹脂および強化用充填剤を欠いている。組成物は、軟質コポリエーテルエステルエラストマーと強化硬質ポリエステル樹脂の実質的に均一なブレンドの一成分成形（通常、射出成形）によって得られる。エラストマーは０．１ＧＰａ未満の曲げ弾性率および１５５〜２００℃の範囲の融点を有し、ポリエステル樹脂は少なくとも２．０ＧＰａの曲げ弾性率および２１０〜２３０℃の範囲の融点を有し、ポリエステル樹脂のみが粒状充填剤で強化されている。
【００１１】
結果として生じる成形組成物は、物体の場合、０．５〜１０ＧＰａ、通常、１〜８ＧＰａの範囲の曲げ弾性率Ｆｍを有し、次式：
ｔ　＝−０．０１５９Ｌｎ（Ｆｍ）＋０．０３８３
に従って−５０℃〜１７０℃の温度範囲にわたって最小ｔａｎδ減衰率ｔ　を維持する。
【００１２】
本発明のさらなる特徴は、特徴を互いに組み合わせることができる特許請求の範囲に示され、以下の詳細な説明および実施例においてさらに説明される。
【００１３】
（発明の詳細な説明）
本発明による成形組成物の不均一な構造は、異なる密度、弾性率、および強化用充填剤濃度のドメイン／層を含んでいる。一方のドメインは主として軟質エラストマーからなり、他方のドメインは、軟質エラストマーを含む強化硬質ポリエステル樹脂からなる。構造は不均一であるが、軟質エラストマーと硬質ポリエステル樹脂は一緒に融解されたので、融点および粘度が異なるという事実にもかかわらず、しっかりと結合している。成形構造の検査によって、硬質ポリエステルに比較的富んだ成形構造の中心内部領域における、ある程度均一な濃度の強化用繊維、および強化ポリエステル／繊維とは分離している、エラストマーに富んだ表面層が明らかになった。
【００１４】
これは、通常、均一な最終構造を得ることが求められる従来の標準的な成形のやり方とは反対のものである。本発明の組成物の成形において、実質的に均一な初期ブレンドに含まれる軟質エラストマーおよび硬質ポリエステル樹脂は、不均一な構造が実現するように融点、粘度、および弾性率が一致しないが、これらの２種類のポリマーは、融解後に一緒にしっかりと結合するのに十分な適合性を維持する。
【００１５】
成形前に、強化用繊維は、出発樹脂の一方（すなわち、エラストマーより高い融点を有する硬質ポリエステル）にのみ存在する。成形段階中に、エラストマーは融解し、融点が低く、成形温度での粘度が低いために表面に向かって分離し始める。同時に、強化ポリエステルは固体のままであり、強化用繊維と共にとどまる。
【００１６】
成形物体の内部領域において、軟質エラストマーは強化ポリエステル樹脂で囲まれており、従って、成形物体の熱安定性が改善される。硬質ポリエステルが比較的富んでいる、成形構造の強化された中心内部領域はまた成形物体に十分な剛性を付与する。
【００１７】
好ましいコポリエーテルエステルエラストマーは、一般的に、エステル結合によって頭−尾結合された多数の繰り返し長鎖エステル単位および短鎖エステル単位から本質的になる。長鎖エステル単位は、次式
【００１８】
【化３】
2004511642.tif 000003
【００１９】
によって示され、短鎖エステル単位は、次式
【００２０】
【化４】
2004511642.tif 000004
【００２１】
によって示され、
式中、Ｇは、約４００〜６０００の分子量および約２．０〜４．３の炭素：酸素比を有するポリ（アルキレンオキシド）グリコールから末端ヒドロキシル基を除去した後に残る二価ラジカルであり、Ｒは、約３００未満の分子量を有するジカルボン酸からカルボキシル基を除去した後に残る二価ラジカルであり、Ｄは、約２５０未満の分子量を有するジオールからヒドロキシル基を除去した後に残る二価ラジカルであり、但し、短鎖エステル単位は、コポリエーテルエステルの約１５〜９５重量％に相当する。
【００２２】
コポリエーテルエステルエラストマーは、例えば、米国特許第４，９８１，９０８号、同第５，８２４，４２１号、および同第５，７３１，３８０号において記載されており、これらの説明は参照として本明細書で援用される。コポリエーテルエステルブロックコポリマーおよびその調製は、Ｅｎｃｙｃｌｏｐｅｄｉａ　ｏｆ　Ｐｏｌｙｍｅｒ　Ｓｃｉｅｎｃｅ　ａｎｄ　Ｅｎｇｉｎｅｅｒｉｎｇ，１２巻，７６−１７７頁（１９８５）およびそれに記載の参考文献でも記載されている。様々なコポリエーテルエステルブロックコポリマーエラストマーが多数の会社から様々な商標名で市販されている（例えば、Ｅ．Ｉ．　ｄｕ　Ｐｏｎｔ　ｄｅ　Ｎｅｍｏｕｒｓ　ａｎｄ　ＣｏｍｐａｎｙのＨＹＴＲＥＬ（登録商標）、ＴｉｃｏｎａのＲＩＴＥＦＬＥＸ、およびＤＳＭのＡＲＮＩＴＥＬ）。
【００２３】
硬セグメント／軟セグメント比を変更し、軟セグメントの異なるアルキレンオキシドおよびモル重量を使用することによって、様々な硬さ（例えば、主としてショアＤ３０〜８０の硬さ）を有するブロックコポリエーテルエステルエラストマーを得ることが可能になる。本発明のために、より軟質のエラストマー（例えば、ショアＤ３０〜６０の硬さを有するエラストマー）が選択される。
【００２４】
特性の望ましいパターンに応じて、当業者は、本発明による組成物のためにコポリエーテルエステルブロックコポリマーを選択することができる。
【００２５】
硬質ポリエステル樹脂は、好ましくは、ＰＥＴおよびＰＢＴを含む材料の一群に属する。硬質ポリエステル樹脂は、一般的に、１種類のポリエステル樹脂（好ましくは、ＰＢＴ）からなるが、１つを超えるポリエステル樹脂のブレンドも可能である。ポリエステル樹脂それ自体は、ＰＢＴポリマーの場合では少なくとも２．０ＧＰａの曲げ弾性率または強化された生成物の場合では１０ＧＰａの曲げ弾性率、ＰＢＴの場合では２１０〜２３０℃の範囲の融点またはＰＥＴの場合では２６０℃までの融点を有さなければならない。前述のように、硬質ポリエステルの出発樹脂のみが強化用粒状充填剤を含み、この充填剤材料およびその量は、所望のように、ポリエステル樹脂を強化するように選択される。
【００２６】
本発明による好ましい組成物は、一般的に、組成物の総重量に基づいて２０〜７０重量パーセントのコポリエステルエーテルエラストマーおよび３０〜８０重量パーセントの強化ポリエステル樹脂を含み、ほとんどの用途について、３０〜６０重量パーセントのコポリエーテルエステルエラストマーおよび４０〜７０重量パーセントの強化単一ポリエステル樹脂を含む。リレー成分、ヒューズボックス、およびリレーボックスなどの成形物体の場合、４０〜５５重量パーセントのコポリエーテルエステルエラストマーおよび４５〜６０重量パーセントの強化単一ポリエステル樹脂を含む組成物を用いて、非常に優れた音抑制が得られる。完全に満足のいく結果は約５０％の両成分を用いて得られる。
【００２７】
充填剤は、好ましくは繊維状であり、通常、ガラス繊維であるが、他の繊維（例えば、炭素繊維、グラファイト繊維、アラミド繊維、セラミック繊維、金属繊維、チタン酸カリウムホイスカーなど）でもよい。繊維のアスペクト比は、通常、１０〜１０００である。
【００２８】
充填剤の量は、そのサイズ／性質、エラストマー／強化ポリエステルの相対比、ならびに最終成形組成物の望ましい強度および特性に応じて大幅に異なることがある。充填剤は、一般的に、ポリエステルの５〜６０重量％、通常、１０〜５０％を占める。充填剤の量は、普通、組成物全体の約２．５％〜３０重量％、通常、５％〜２０％に相当する。もちろん、強化用充填剤の量は、表面へのエラストマーの分離を促進するのに十分であるべきである。どの理論にも拘束されるつもりはないが、ポリエステルは保持されるが、エラストマーは融点が低く粘度が低いために分離することができる強化マトリックスを成形プロセスの開始中に形成するために、十分な強化用充填剤が存在しなければならないと考えられている。
【００２９】
エラストマーがに富んだ外層の厚さおよびエラストマーとポリエステルとのその相対比は、出発組成物、成形条件、ならびに製造される物体または層の形状および構成によって決まる。いずれにしても、外層は、顔料で硬質ポリエステル樹脂を着色することによって目視検査で確かめられているように、内側部分よりエラストマーに著しく富んでいる。このエラストマーに富んだ外層は強化用充填剤が無くてもよく、通常、強化用充填剤が無い。
【００３０】
成形組成物の内部区画および外部区画の定量はその不均一な構造のために難しい。不均一な構造はまた、成形された物体／層の構成および寸法によって異なることがある。それにもかかわらず、４０〜５５重量パーセントのコポリエステルエラストマーおよび４５〜６０重量パーセントの強化ポリエステル樹脂を含む組成物から出発して、エラストマーに富んだ外層（６０〜１００％のエラストマーを含む）を有する成形構造を得ることができると見積もることができる。このような成形構造は音抑制性に関して十分に機能する。
【００３１】
もちろん、軟質コポリエーテルエステルエラストマーおよび／または硬質ポリエステルは、添加剤（例えば、安定化剤、染料または顔料、充填剤、難燃剤または離型剤などの加工助剤）を含んでもよい。
【００３２】
本発明による成形組成物は、特に、エラストマーで作られた表面部分のために改善した騒音減衰性を示す。これらの改善した特性は、広い温度範囲にわたって最小ｔａｎδ減衰率ｔ　を維持する点で定量することができる。詳細に述べると、本発明による成形組成物は、−５０℃〜１７０℃の温度範囲にわたって、最小値を上回るｔａｎδ減衰率を維持する。この最小ｔａｎδ減衰率は、以下の所定の式：
ｔ　＝−０．０１５９Ｌｎ（Ｆｍ）＋０．０３８３
に従って計算される。式中、Ｆｍは、ＭＰａで表される、成形組成物の曲げ弾性率である。
【００３３】
広い温度範囲にわたって一定した音抑制を維持することは、その範囲全体を通して十分な騒音減衰を維持しながらも、成形組成物を、大きな温度差に供される用途において使用できることを意味する。同じ組成物が、それぞれが範囲全体の中の様々な温度範囲において騒音減衰を必要とする広範囲の用途に適していることも意味する。
【００３４】
一成分成形によって得られる利点に加えて、結果として生じる本発明による成形組成物は、内壁が軟質エラストマーであり、外壁が硬質ポリエステルである、２成分射出成形によって成形された同じ部分より優れた吸音性を有する。エラストマーに富んだ外層の分子構造は改善したエネルギー「消失」性を有し、このために外層の騒音減衰能が向上するように思われる。
【００３５】
本発明による成形組成物の主な用途は、（特に、電気装置の）騒音減衰成分としての、例えば、リレー成分（例えば、リレーケース、リレー筺体、およびリレースイッチキャップ）ならびにヒューズボックスおよびリレーボックス）としての用途である。特定の用途は、家庭用電気器具、エレベーター、空調装置、および電動工具の成分としての用途である。
【００３６】
別の特定の用途は、乗り物（特に、自動車）の騒音減衰成分としての用途である。今日の車は、大きな温度変動にさらされる数百のリレーを有する。本発明に従って製造されたリレーキャップは、極端な温度変動にわたって騒音レベルを５０ｄｂＡ未満に保つことができ、そのため座席での快適さを改善する。
【００３７】
（実施例）
本発明は以下の実施例においてさらに説明され、先行技術の実施と比較される。しかしながら、実施例は、いかようにも、本発明を限定することが意図されない。以下で説明する試験は、実施例に従って調製された組成物から得られた試料に対して行った。特に定めのない限り、全ての部およびパーセントは、組成物の総重量に基づく重量部および重量パーセントである。
【００３８】
以下に示す実施例において用いられた材料は以下の通りであり、それぞれの登録商標および商品名によって識別される。これらの全ての材料は、Ｅ．Ｉ．　ｄｕ　Ｐｏｎｔ　ｄｅ　Ｎｅｍｏｕｒｓ　ａｎｄ　Ｃｏｍｐａｎｙから入手可能である。
【００３９】
ＴＥＥＥ−１：ＨＹＴＲＥＬ　４０６８，２２０℃、２．１６ｋｇ荷重で４．５ｇ／１０分のメルトフローレート、２３℃で５５ＭＰａの曲げ弾性率、および１９５℃の融点を有するコポリエーテルエステルエラストマーからなる熱可塑性ポリエステルエラストマー。
【００４０】
ＴＥＥＥ−２：ＨＹＴＲＥＬ　Ｇ３５４８Ｌ，１９０℃、２．１６ｋｇ荷重で１０．０ｇ／１０分のメルトフローレート、２３℃で３２．４ＭＰａの曲げ弾性率、および１５６℃の融点を有するコポリエーテルエステルエラストマーからなる熱可塑性ポリエステルエラストマー。
【００４１】
ＴＥＥＥ−３：ＨＹＴＲＥＬ　４０５６，１９０℃、２．１６ｋｇ荷重で５．３ｇ／１０分のメルトフローレート、２３℃で６２ＭＰａの曲げ弾性率、および１５０℃の融点を有するコポリエーテルエステルエラストマーからなる熱可塑性ポリエステルエラストマー。
【００４２】
ＴＥＥＥ−４：ＨＹＴＲＥＬ　５５５６，２２０℃、２．１６ｋｇ荷重で７．５ｇ／１０分のメルトフローレート、２３℃で２０７ＭＰａの曲げ弾性率、および２０３℃の融点を有するコポリエーテルエステルエラストマーからなる熱可塑性ポリエステルエラストマー。
【００４３】
ＴＥＥＥ−５：ＨＹＴＲＥＬ　６３５６，２３０℃、２．１６ｋｇ荷重で８．５ｇ／１０分のメルトフローレート、２３℃で３３０ＭＰａの曲げ弾性率、および２１１℃の融点を有するコポリエーテルエステルエラストマーからなる熱可塑性ポリエステルエラストマー。
【００４４】
ＴＥＥＥ−６：ＨＹＴＲＥＬ　７２４６，２４０℃、２．１６ｋｇ荷重で１２．５ｇ／１０分のメルトフローレート、２３℃で５７０ＭＰａの曲げ弾性率、および２１８℃の融点を有するコポリエーテルエステルエラストマーからなる熱可塑性ポリエステルエラストマー。
【００４５】
ＰＢＴ−１：ＣＲＡＳＴＩＮ　ＳＫ６０９ＢＫ８５１，２３℃で１６００ＭＰａの引張弾性率および２２５℃の融点を有する、５０重量％の強化用ガラス繊維で強化されたポリブチレンテレフタレート（ＰＢＴ）をベースとした熱可塑性ポリエステル。
【００４６】
ＰＢＴ−２：ＣＲＡＳＴＩＮ　ＳＫ６０３，２３℃で７５００ＭＰａの引張弾性率および２２５℃の融点を有する、２０重量％の強化ガラス繊維で強化されたポリブチレンテレフタレート（ＰＢＴ）をベースとした熱可塑性ポリエステル。
【００４７】
ＰＢＴ−３：ＣＲＡＳＴＩＮ　ＳＫ６０９，２３℃で１６０００ＭＰａの引張弾性率および２２５℃の融点を有する、５０重量％の強化ガラス繊維で強化されたポリブチレンテレフタレート（ＰＢＴ）をベースとした熱可塑性ポリエステル。
【００４８】
ＰＢＴ−４：ＣＲＡＳＴＩＮ　ＬＷ９３２０，２３℃で７５００ＭＰａの引張弾性率および２２０℃の融点を有する、２０重量％の強化ガラス繊維で強化されたＳＡＮ含有ポリブチレンテレフタレート（ＰＢＴ）をベースとした熱可塑性ポリエステル。
【００４９】
ＰＢＴ−１〜ＰＢＴ−４は全て繊維で強化されており、２３℃で１０ＧＰａを超える曲げ弾性率を有する。基礎となる非強化ＰＢＴ組成物の曲げ弾性率は２０００〜２５００ＭＰａの範囲である。
【００５０】
ＰＡ　６６−１：ＺＹＴＥＬ　７０Ｇ２５，約２．５重量％の水分を吸収させることによって湿気を補給した、２５重量％の強化ガラス繊維を含むポリアミド６６。
【００５１】
ＰＡ　６６−２：ＺＹＴＥＬ　７３Ｇ３０Ｔ，約２．５重量％の水分を吸収させることによって湿気を補給した、３０重量％の強化ガラス繊維を含む強化ポリアミド６。
【００５２】
ＰＡ　６６−３：ＺＹＴＥＬ　８０Ｇ３３，３３重量％の強化ガラス繊維を含む超耐久性ポリアミド６６。
【００５３】
ＰＥＴ−１：ＲＹＮＩＴＥ　５３１Ｆ，３０重量％の強化ガラス繊維で強化されたポリエチレンテレフタレート（ＰＥＴ）をベースとした熱可塑性ポリエステル。
【００５４】
ＰＯＭ−１：ＤＥＬＲＩＮ　５００，ホルムアルデヒド重合によって得られたＰＯＭホモポリマーであるポリオキシメチレン。
【００５５】
表Ｉは、本発明による実施例１〜３の組成物および比較例ＣＥ４〜ＣＥ１５の組成物を示す。さらに、表Ｉは、−５０℃〜１７０℃の範囲の温度にわたる、対応する測定されたｔａｎδ減衰率の最小値ｔ　およびＩＳＯ　１２８に従って測定された曲げ弾性率（ｆｌｅｘｕｒａｌ　ｍｏｄｕｌｕｓ）（ＭＰａ）（ｆｌｅｘ　ｍｏｄｕｌｕｓともいう）を示す。
【００５６】
表１に示した実施例１〜３の組成物は、指示した比率で成分を混合し、均一なブレンドを生成するために、結果として生じた混合物を、標準的な条件を用いて４０ｍｍ直径シングルスクリュー射出ユニットでメルトブレンドすることによって調製された。ブレンド中、バレルの温度プロフィールはホッパーの２３０℃から計量区画の２５０℃まであり、スクリュー速度は１００ｒｐｍであった。測定された融解温度は様々な組成物について２３０℃〜２６０℃であった。実施例１〜３の全組成物に含まれる繊維の量１５重量％、２５重量％、または３５重量％は、ＰＢＴ−１が５０重量％のガラス繊維を含むという事実から得られた。リレースイッチ用キャップの形に成形物体を形成するように、以下の成形条件を用いて、これらの組成物を射出成形し、比較例ＣＥ４〜ＣＥ１８の材料も射出成形した：溶融温度２３０℃〜２９５℃、成形温度４０〜８０℃、保圧７０〜１２０ＭＰａ、総サイクル時間１５〜２５秒。
【００５７】
一連のリレーキャップの全てを、広範な周波数範囲にわたる様々な温度での吸音性を測定するために一連の試験に供した。−５０℃〜１７０℃の温度範囲でのｔａｎδ最小値を求めるために、動的機械分析器（ＤＭＡ）を用いて、この範囲でｔａｎδ減衰率ｔ　を連続的に測定した。ｔａｎδ減衰率はエネルギー吸収の尺度であり、この測定の目的は、使用されている任意の温度範囲に成分がさらされた場合での不十分な音抑制につながる、このような温度範囲での不十分な音抑制性を材料が有するかどうかを確かめることである。
【００５８】
【表１】
2004511642.tif 000005
【００５９】
表Ｉに示したｔａｎδ減衰率ｔ　の値を、一連の試験材料の測定された曲げ弾性率の関数として図１に実施例の番号で記入した。
【００６０】
表ＩＩは、実施例１〜３の成形組成物に対して測定された一連の特性パラメータの測定値を示し、平均値および標準偏差を示す。
【００６１】
【表２】
2004511642.tif 000006
【００６２】
引張弾性率Ｅ（ＭＰａ）、引張り強さ（ＭＰａ）、および破断伸び（％）はＩＳＯ　５２７−１に従って測定し、シャルピー衝撃強さ（ノッチ付）（ＫＪ／ｍ２）はＩＳＯ　１７０　ＩｃＡに従って２３℃で測定した。リレーキャップのような用途には、約１０００ＭＰａを超える引張弾性率Ｅ（すなわち、実施例２および３）が好ましいことに留意のこと。このような用途には、約１０００ＭＰａを超える曲げ弾性率も好ましい。曲げ弾性率は、引張弾性率Ｅの値に近い値（この値の約１０％以内）を有することに留意のこと。実施例１、２、および３について、測定された曲げ弾性率および引張弾性率Ｅは表ＩおよびＩＩに示されるように同じ値を有する。
【００６３】
図１の対数曲線は、関数ｔ　＝−０．０１５９Ｌｎ（Ｆｍ）＋０．０３８３に従ってプロットされている。本発明による実施例は全てこの曲線の上にあり、比較例は全てこの曲線の下にあり、大部分がかなり下にある。グラフから分かるように、ｔａｎδ減衰率ｔ　は、一般的に、曲げ弾性率が増加すると共に対数的に減少する。この曲線は、０．５〜約６ＧＰａの曲げ弾性率（１０ＧＰａまで外挿されている）を有する試験片について、本発明による成形組成物の−５０℃〜１７０℃の温度範囲にわたって測定された最小ｔａｎδ減衰率ｔ　が、比較例とは対照的に一貫して高いことを示している。
【００６４】
エラストマーのみからなる比較例ＣＥ１２〜ＣＥ１５は高いｔａｎδ減衰率最小値ｔ　を有するが、極端に低い曲げ弾性率を有し、このために、リレーキャップ、ヒューズボックス、または同様の筺体への成形に全く適さないことが分かる。
【００６５】
他方で、比較例ＣＥ４〜ＣＥ１０は全て約６ＧＰａから１６ＧＰａ（ＣＥ８の場合）までの曲げ弾性率を示し、このために、リレーキャップ筺体または同様の比較的剛性のある筺体への成形に適しているが、想定している温度範囲にわたって非常に低いｔａｎδ減衰率最小値ｔ　を示し、このことは、所定の範囲にわたって騒音減衰用途に適さないことを意味している。ＣＥ１１は、３．２ＧＰａという低い曲げ弾性率と非常に低いｔａｎδ減衰率ｔ　を併せ持っている。
【００６６】
これらの実施例から、特に、０．５〜６ＧＰａの範囲の曲げ弾性率を有する成形組成物について、本発明は、先行技術において達成できなかった物理的性質の抜きん出た組み合わせをもたらすことが明らかである。
【００６７】
改変実施例
ＴＥＥＥ−１の代わりにＴＥＥＥ−２またはＴＥＥＥ−３（すなわち、両方とも２００℃未満の融点および０．１ＧＰａ未満の曲げ弾性率を有する）を使用して実施例１〜３を繰り返すと、良い結果が得られる。
【００６８】
しかしながら、ＴＥＥＥ−１の代わりにＴＥＥＥ−４、ＴＥＥＥ−５、またはＴＥＥＥ−６（すなわち、これらの全てが２００℃を超える融点および０．１ＧＰａを超える曲げ弾性率を有する）を使用して実施例１〜３を繰り返すと、特に、エラストマーの分離が十分でないために、良い結果は得られない。
【図面の簡単な説明】
【図１】
実施例において報告した一連の試験材料の曲げ弾性率の関数としての、−５０℃〜１７０℃の温度範囲にわたって測定されたｔａｎδ減衰率最小値ｔを示すグラフである。
【図１】
2004511642.tif 000009
【国際公開パンフレット】
2004511642.tif 000010
2004511642.tif 000011
2004511642.tif 000012
2004511642.tif 000013
2004511642.tif 000014
2004511642.tif 000015
2004511642.tif 000016
2004511642.tif 000017
2004511642.tif 000018
2004511642.tif 000019
2004511642.tif 000020
2004511642.tif 000021
2004511642.tif 000022
2004511642.tif 000023
2004511642.tif 000024
2004511642.tif 000025
2004511642.tif 000026
2004511642.tif 000027
【国際公開パンフレット（コレクトバージョン）】
2004511642.tif 000028
【国際調査報告】
2004511642.tif 000029
2004511642.tif 000030
2004511642.tif 000031
2004511642.tif 000032